(57)【要約】本発明は、封止性と耐ヨウ素染色性とに優れる色素増感型太陽電池用封止剤、及び、該色素増感型太陽電池用封止剤を用いてなる色素増感型太陽電池を提供することを目的とする。本発明は、カチオン重合性化合物と光カチオン重合開始剤とを含有する色素増感型太陽電池用封止剤であって、前記カチオン重合性化合物１００重量部中に、主鎖にエーテル構造を有し、かつ、分子内にオキセタニル基を２官能以上有する飽和炭化水素化合物を２０〜８０重量部含有する色素増感型太陽電池用封止剤である。【特許請求の範囲】
【請求項１】
カチオン重合性化合物と光カチオン重合開始剤とを含有する色素増感型太陽電池用封止剤であって、
前記カチオン重合性化合物１００重量部中に、主鎖にエーテル構造を有し、かつ、分子内にオキセタニル基を２官能以上有する飽和炭化水素化合物を２０〜８０重量部含有する
ことを特徴とする色素増感型太陽電池用封止剤。
【請求項２】
主鎖にエーテル構造を有し、かつ、分子内にオキセタニル基を２官能以上有する飽和炭化水素は、下記一般式（１）で示される構造を有することを特徴とする請求項１記載の色素増感型太陽電池用封止剤。
【化１】
2010095692.tif 000009
式（１）中、Ｒは水素又は炭素１〜６のアルキル基を表し、ｎは１〜１２の整数を表す。
【請求項３】
カチオン重合性化合物は、更に繰り返し単位内に飽和多環状炭化水素基又は２個以上のシクロヘキシル基を有するエポキシ化合物を含有することを特徴とする請求項１又は２記載の色素増感型太陽電池用封止剤。
【請求項４】
カチオン重合性化合物は、更に水酸基を有するエポキシ化合物又は水酸基を有するオキセタン化合物を含有することを特徴とする請求項１、２又は３記載の色素増感型太陽電池用封止剤。
【請求項５】
カチオン重合性化合物は、更にシリコーン骨格を有するエポキシ化合物又はシリコーン骨格を有するオキセタン化合物を含有することを特徴とする請求項１、２、３又は４記載の色素増感型太陽電池用封止剤。
【請求項６】
充填剤を含有することを特徴とする請求項１、２、３、４又は５記載の色素増感型太陽電池用封止剤。
【請求項７】
充填剤は、平板状の無機粉体であることを特徴とする請求項６記載の色素増感型太陽電池用封止剤。
【請求項８】
シランカップリング剤を含有することを特徴とする請求項１、２、３、４、５、６又は７記載の色素増感型太陽電池用封止剤。
【請求項９】
硬化遅延剤を含有することを特徴とする請求項１、２、３、４、５、６、７又は８記載の色素増感型太陽電池用封止剤。
【請求項１０】
請求項１、２、３、４、５、６、７、８又は９記載の色素増感型太陽電池用封止剤を用いてなることを特徴とする色素増感型太陽電池。
【発明の詳細な説明】
【技術分野】
【０００１】
本発明は、封止性と耐ヨウ素染色性とに優れる色素増感型太陽電池用封止剤、及び、該色素増感型太陽電池用封止剤を用いてなる色素増感型太陽電池に関する。
【背景技術】
【０００２】
太陽電池等の光電池として、シリコン半導体を用いたｐ−ｎ接合の光電池が広く使用されている。光電池に用いるシリコン半導体は、光電池の光電変換効率を上げるために、高度に純粋で、かつ、高い規則性を有すものでなければならない。しかし、シリコン半導体及び光電池を製造するには多大のエネルギーを必要とし、製造コストが高くなるという問題があった。【０００３】
近年、色素が担持されたＴｉＯ２等の半導体膜付き透明導電基板と対向電極基板との間に電解液を封入した色素増感型太陽電池が開発された。色素増感型太陽電池は、太陽光の変換効率が比較的高いことから、次世代の太陽電池として注目されている。【０００４】
色素増感型太陽電池は、具体的には例えば、図１に示すように、絶縁基板としてのガラス基板１上に透明電極層２を形成し、電極層２上に光増感色素４を吸着した半導体層３を形成してなる電極基板を作用電極とし、対電極として絶縁基板１’に透明電極層２’を形成してなる電極基板を用い、これらの電極間に電解液５を封入して作製される。電解液５としては、ヨウ素を含むレドックス系電解液が主流である。
例えば、特許文献１には、多孔質で多結晶型の酸化チタン等の金属酸化物からなる半導体に、ルテニウム金属錯体等の光増感色素を吸着させた材料を用いた色素増感型太陽電池が開示されている。【０００５】
電解液の封止には封止剤が用いられる。色素増感型太陽電池の封止に用いる封止剤には、基板に強固に密着して電解液の漏れを防止する接着性や、外部から水分が浸入するのを防止する耐透湿性が求められる（以下、これらの性能を「封止性」ともいう。）。しかしながら、従来のエチレン−メタクリル酸共重合アイオノマー樹脂等からなる封止剤を用いると、ヨウ素が封止剤に染み込み、封止剤とヨウ素とが反応して接着力が低下したり、電解液中のヨウ素の濃度が低下したりするという問題があった。封止性と耐ヨウ素染色性とを備える色素増感型太陽電池用封止剤が求められていた。
【先行技術文献】
【特許文献】
【０００６】
【特許文献１】特開平１−２２０３８０号公報
【発明の概要】
【発明が解決しようとする課題】
【０００７】
本発明は、封止性と耐ヨウ素染色性とに優れる色素増感型太陽電池用封止剤、及び、該色素増感型太陽電池用封止剤を用いてなる色素増感型太陽電池を提供することを目的とする。
【課題を解決するための手段】
【０００８】
本発明は、カチオン重合性化合物と光カチオン重合開始剤とを含有する色素増感型太陽電池用封止剤であって、前記カチオン重合性化合物１００重量部中に、主鎖にエーテル構造を有し、かつ、分子内にオキセタニル基を２官能以上有する飽和炭化水素化合物を２０〜８０重量部含有する色素増感型太陽電池用封止剤である。
以下に本発明を詳述する。【０００９】
本発明者は、主鎖にエーテル構造を有し、かつ、分子内にオキセタニル基を２官能以上有する飽和炭化水素化合物を特定量含有するカチオン重合性化合物と、光カチオン重合開始剤とを含有する封止剤は、極めて耐ヨウ素染色性に優れることを見出した。そして、このような封止剤を用いれば、ヨウ素を含むレドックス系電解液を封止した用いた場合でも電解液の漏出及びヨウ素の染み込みを抑制することができ、極めて耐久性に優れた色素増感型太陽電池が得られることを見出し、本発明を完成させるに至った。【００１０】
本発明の色素増感型太陽電池用封止剤は、カチオン重合性化合物を含有する。
上記カチオン重合性化合物は、主鎖にエーテル構造を有し、かつ、分子内にオキセタニル基を２官能以上有する飽和炭化水素化合物を含有する。
主鎖にエーテル構造を有し、かつ、分子内にオキセタニル基を２官能以上有する飽和炭化水素化合物を含有することにより、本発明の色素増感型太陽電池用封止剤は、封止性と耐ヨウ素染色性とに優れる。【００１１】
上記主鎖にエーテル構造を有し、かつ、分子内にオキセタニル基を２官能以上有する飽和炭化水素化合物は特に限定されないが、下記一般式（１）で示される構造を有することが好ましい。【００１２】
【化１】
2010095692.tif 000002
【００１３】
式（１）中、Ｒは水素又は炭素１〜６のアルキル基を表し、ｎは１〜１２の整数を表す。
ここで、Ｒは水素であることが好ましい。【００１４】
上記主鎖にエーテル構造を有し、かつ、分子内にオキセタニル基を２官能以上有する飽和炭化水素化合物は、具体的には例えば、ジ｛１−エチル（３−オキセタニル）｝メチルエーテル等が挙げられる。【００１５】
上記主鎖にエーテル構造を有し、かつ、分子内にオキセタニル基を２官能以上有する飽和炭化水素化合物のうち、市販されているものとしては、例えば、アロンオキセタンＯＸＴ−２２１（東亞合成社製）等が挙げられる。【００１６】
上記カチオン重合性化合物１００重量部に対して、上記主鎖にエーテル構造を有し、かつ、分子内にオキセタニル基を２官能以上有する飽和炭化水素化合物の含有量の下限は２０重量部、上限は８０重量部である。上記主鎖にエーテル構造を有し、かつ、分子内にオキセタニル基を２官能以上有する飽和炭化水素化合物の含有量が２０重量部未満であると、水分の侵入を防止し、電解液の漏出やヨウ素の染み込みを抑制する効果が充分に得られず、得られる色素増感型太陽電池が耐久性に劣るものとなる。上記主鎖にエーテル構造を有し、かつ、分子内にオキセタニル基を２官能以上有する飽和炭化水素化合物の含有量が８０重量部を超えると、得られる色素増感型太陽電池用封止剤の粘度が低くなり、塗工した際に形状を維持できなくなったり、得られる色素増感型太陽電池用封止剤の硬化物のガラス転移温度が低くなり、色素増感型太陽電池に用いた場合、加熱した際にヨウ素や溶剤が漏出する。上記主鎖にエーテル構造を有し、かつ、分子内にオキセタニル基を２官能以上有する飽和炭化水素化合物の含有量の好ましい下限は３０重量部、好ましい上限は７０重量部である。上記主鎖にエーテル構造を有し、かつ、分子内にオキセタニル基を２官能以上有する飽和炭化水素化合物の含有量のより好ましい下限は４０重量部、より好ましい上限は６０重量部である。【００１７】
上記カチオン重合性化合物に更に含有される、上記主鎖にエーテル構造を有し、かつ、分子内にオキセタニル基を２官能以上有する飽和炭化水素化合物以外の成分は特に限定されないが、繰り返し単位内に飽和多環状炭化水素基又は２個以上のシクロヘキシル基を有するエポキシ化合物が好適である。上記繰り返し単位内に飽和多環状炭化水素基又は２個以上のシクロヘキシル基を有するエポキシ化合物を更に含有することにより、得られる色素増感型太陽電池用封止剤の粘度、及び、硬化物のガラス転移温度、を向上させることができ、色素増感型太陽電池の温度が上昇した際に、色素増感型太陽電池用封止剤が軟化して電解液が透過しやすくなったり、接着力が弱くなったりすることを防止できる。【００１８】
上記繰り返し単位内に飽和多環状炭化水素基又は２個以上のシクロヘキシル基を有するエポキシ化合物は特に限定されないが、下記一般式（２−１）、（２−２）、及び、（２−３）からなる群より選択される少なくとも一種の化合物であることが好適である。【００１９】
【化２】
2010095692.tif 000003
【００２０】
式（２−１）中、ｎは０〜２０の整数を表し、Ｒ１及びＲ２は、水素、又は、直鎖状若しくは分枝状の炭素数１〜１２のアルキル基を表す。
式（２−２）中、ｎは０〜２０の整数を表し、Ｒ３〜Ｒ１０は、水素、又は、直鎖状若しくは分枝状の炭素数１〜１２のアルキル基を表す。
式（２−３）中、ｎは０〜２０の整数を表す。【００２１】
上記繰り返し単位内に飽和多環状炭化水素基又は２個以上のシクロヘキシル基を有するエポキシ化合物としては、例えば、水素化ビスフェノールＡ型樹脂、水素化ビスフェノールＦ型樹脂、水素化ビフェニル型樹脂、ジシクロペンタジエン型エポキシ等が挙げられる。これらのうち市販されているものは、例えば、エピコートＹＸ−８０００（水素化ビスフェノールＡ型樹脂）、エピコートＹＸ−６７５３（水素化ビスフェノールＦ型樹脂）、エピコートＹＬ−６８００（水素化ビフェニル型樹脂）（以上ジャパンエポキシレジン社製）、アデカレジンＥＰ−４０８８（ジシクロペンタジエン型エポキシ，東亜合成社製）等が挙げられる。【００２２】
上記カチオン重合性化合物１００重量部に対して、上記繰り返し単位内に飽和多環状炭化水素基又は２個以上のシクロヘキシル基を有するエポキシ化合物の含有量の好ましい上限は８０重量部である。上記繰り返し単位内に飽和多環状炭化水素基又は２個以上のシクロヘキシル基を有するエポキシ化合物の含有量が８０重量部を超えると、耐ヨウ素染色性が低下することがある。【００２３】
上記カチオン重合性化合物は、更に水酸基を有するエポキシ化合物又は水酸基を有するオキセタン化合物を含有してもよい。上記水酸基を有する水酸基を有するエポキシ化合物又は水酸基を有するオキセタン化合物を含有することにより、本発明の色素増感型太陽電池用封止剤はより高い接着性を発揮することができる。【００２４】
上記水酸基を有するエポキシ化合物又は水酸基を有するオキセタン化合物は特に限定はされないが、例えば、グリシドール、３−メチル−３−ヒドロキシメチルオキセタン、３−エチル−３−ヒドロキシメチルオキセタン等が挙げられる。なかでも、３−エチル−３−ヒドロキシメチルオキセタンが好適である。
上記水酸基を有するエポキシ化合物又は水酸基を有するオキセタン化合物のうち市販されているものは、例えば、エタナコールＥＨＯ（３−エチル−３−ヒドロキシメチルオキセタン、宇部興産社製）、ＯＸＴ−１０１（３−エチル−３−ヒドロキシメチルオキセタン、東亞合成社製）等が挙げられる。【００２５】
上記カチオン重合性化合物１００重量部に対して、上記水酸基を有するエポキシ化合物又は水酸基を有するオキセタン化合物の含有量の好ましい上限は３０重量部である。上記水酸基を有するエポキシ化合物又は水酸基を有するオキセタン化合物の含有量が３０重量部を超えると、親水性が高くなり耐透湿性が低下することがある。【００２６】
上記カチオン重合性化合物は、更に、シリコーン骨格を有するエポキシ化合物又はシリコーン骨格を有するオキセタン化合物を含有してもよい。上記シリコーン骨格を有するエポキシ化合物又はシリコーン骨格を有するオキセタン化合物を含有することにより、本発明の色素増感型太陽電池用封止剤は耐ヨウ素染色性を発揮することができる。【００２７】
上記シリコーン骨格を有するエポキシ化合物又はシリコーン骨格を有するオキセタン化合物は特に限定されないが、下記一般式（３）で示される反応性シリコーン化合物であることが好適である。【００２８】
【化３】
2010095692.tif 000004
【００２９】
式（３）中、ｌ及びｍは０以上の整数を表し、ｌ＋ｍ＝１〜１００であり、ｎは１〜１００の整数を表し、Ｒ１１〜Ｒ１７は、水素、メチル基、又は、エチル基を表す。Ｒ１８〜Ｒ２１は、少なくとも１つが下記一般式（４）より選択される反応性基である。Ｒ１８〜Ｒ２１のうち、下記一般式（４）より選択される反応性基以外のものは、水素、メチル基、又は、エチル基を表す。【００３０】
【化４】
2010095692.tif 000005
【００３１】
式（４）中、Ｒ２２は、下記一般式（５−１）、（５−２）、及び、（５−３）からなる群より選択されるいずれか１種の構造を表し、Ｒ２３は、水素、ハロゲン原子、又は、炭素数１〜２０の直鎖状若しくは分枝状のアルキル基を表す。【００３２】
【化５】
2010095692.tif 000006
【００３３】
式（５−１）中、ｑは１〜３の整数を表し、式（５−２）中、ｒは１〜３の整数を表し、式（５−３）中、Ｒ２４及びＲ２５は、水素又はメチル基を表し、Ａ１は、ベンゼン環又はシクロヘキサン環を表す。【００３４】
上記カチオン重合性化合物１００重量部に対して、上記シリコーン骨格を有するエポキシ化合物又はシリコーン骨格を有するオキセタン化合物の含有量の好ましい上限は５０重量部である。上記シリコーン骨格を有するエポキシ化合物又はシリコーン骨格を有するオキセタン化合物の含有量が５０重量部を超えると、耐透湿性が低下することがある。【００３５】
上記シリコーン骨格を有するエポキシ化合物又はシリコーン骨格を有するオキセタン化合物のうち市販されているものは、例えば、ＯＸ−ＳＣ（オキセタンシリケート）、ＯＸ−ＳＱ（オキセタン変性シルセスキオキサン）（以上東亜合成社製）、Ｘ−２２−３０００Ｔ（信越シリコーン社製）等が挙げられる。【００３６】
上記カチオン重合性化合物は、本発明の効果を損なわない範囲で、ビスフェノールＡ型エポキシ樹脂、ビスフェノールＦ型エポキシ樹脂等のビスフェノール型エポキシ樹脂；フェノールノボラック型エポキシ樹脂、クレゾールノボラック型エポキシ樹脂等のノボラック型エポキシ樹脂；脂環式エポキシ樹脂、異節環状型エポキシ樹脂、ビフェニル型エポキシ樹脂、アントラセン型エポキシ樹脂等の芳香族エポキシ樹脂；臭素化エポキシ樹脂等のハロゲン化エポキシ樹脂；ゴム変性エポキシ樹脂、ウレタン変性エポキシ樹脂、エポキシ化ポリブタジエン、エポキシ化スチレン−ブタジエン−スチレンブロック共重合体、エポキシ基含有ポリエステル樹脂、エポキシ基含有ポリウレタン樹脂、エポキシ基含有アクリル樹脂等等のエポキシ樹脂を含有してもよい。【００３７】
本発明の色素増感型太陽電池用封止剤は、カチオン重合開始剤を含有する。
上記カチオン重合開始剤は、光照射によりプロトン酸又はルイス酸を発生するものであれば特に限定されず、イオン性光酸発生型であってもよいし、非イオン性光酸発生型であってもよい。【００３８】
上記カチオン重合開始剤は特に限定されず、例えば、ヨードニウム塩、スルホニウム塩等が挙げられる。
上記ヨードニウム塩は特に限定されず、例えば、（トリルクミル）ヨードニウムテトラキス（ペンタフルオロフェニル）ボレート等が挙げられる。
上記スルホニウム塩は特に限定されず、例えば、ジフェニル−４−チオフェニルスルホニウム−ヘキサフルオロアンチモネート等が挙げられる。【００３９】
上記カチオン重合開始剤のうち、市販されているものとしては、ＲＰ２０７４（ローディア社製）、ＳＰ−１７０（ＡＤＥＫＡ社製）等が挙げられる。【００４０】
上記カチオン重合開始剤の含有量は特に限定されないが、上記カチオン重合性化合物１００重量部に対して、好ましい下限は０．１重量部、好ましい上限は１０重量部である。上記カチオン重合開始剤の含有量が０．１重量部未満であると、カチオン重合性化合物のカチオン重合が充分に進行しなかったり、得られる色素増感型太陽電池用封止剤の硬化反応が遅くなりすぎたりすることがある。上記カチオン重合開始剤の含有量が１０重量部を超えると、得られる色素増感型太陽電池用封止剤の硬化反応が速くなりすぎて、作業性が低下したり、得られる色素増感型太陽電池用封止剤の硬化物が不均一となったりすることがある。上記カチオン重合開始剤の含有量のより好ましい下限は０．３重量部、より好ましい上限は５重量部である。【００４１】
本発明の色素増感型太陽電池用封止剤は、更に、充填剤を含有することが好ましい。
上記充填剤を含有することにより、得られる色素増感型太陽電池用封止剤の耐透湿性や接着性が向上し、かつ、硬化収縮率及び熱膨張率を小さくすることができる。【００４２】
上記充填剤は特に限定されず、例えば、粉体、無機中空体、有機球状体、有機中空体、単繊維等が挙げられる。
上記粉体は特に限定されず、例えば、コロイダルシリカ、タルク、マイカ、炭酸カルシウム、酸化チタン、クレー等が挙げられる。
上記無機中空体は特に限定されず、例えば、ガラスバルーン、アルミナバルーン、セラミックバルーン等が挙げられる。
上記有機球状体は特に限定されず、例えば、ナイロンビーズ、アクリルビーズ、シリコンビーズ、フッ素樹脂ビーズ等が挙げられる。
上記有機中空体は特に限定されず、例えば、塩化ビニリデンバルーン、アクリルバルーン等が挙げられる。
上記単繊維は特に限定されず、例えば、ガラス、ポリエステル、レーヨン、ナイロン、セルロース等が挙げられる。【００４３】
上記充填剤は、平板状の無機粉体が好適である。平板状の無機粉体からなる充填剤を含有することにより、本発明の色素増感型太陽電池用封止剤はより高い耐透湿性を発揮することができる。
上記平板状の無機粉体は、例えば、アルミナ、タルク、マイカ等が挙げられる。
なお、本明細書において平板状の無機粉体とは、長径（ａ）と短径（ｂ）との比（ａ／ｂ）の平均値が１０以下、かつ、長径（ａ）と厚さ（ｃ）との比（ａ／ｃ）の平均値が１０以上である無機粉体を意味する。【００４４】
上記充填剤の（ａ／ｂ）の平均値が１０を超えると、上記充填剤が棒状や繊維状に近くなり、本発明の色素増感型太陽電池用封止剤の耐透湿性が不充分となることがある。上記充填剤の（ａ／ｂ）の平均値の好ましい上限は５である。
上記充填剤の（ａ／ｃ）の平均値が１０未満であると、上記充填剤が球形や立方体に近くなり、やはり本発明の色素増感型太陽電池用封止剤の耐透湿性が不充分となることがある。上記充填剤の（ａ／ｃ）の平均値の好ましい下限は１２である。
更に、このような充填剤は、上述した本発明の色素増感型太陽電池用封止剤の耐透湿性向上効果のほか、接着力や揺変性付与等にも効果がある。
なお、上記充填剤の長径（ａ）と短径（ｂ）との比（ａ／ｂ）の平均値、及び、長径（ａ）と厚さ（ｃ）との比（ａ／ｃ）の平均値は、例えば、走査型電子顕微鏡（ＳＥＭ）等により測定することができる。【００４５】
上記充填剤は、マイクロトラック法により測定した平均粒子径の下限が１μｍ、上限が５０μｍであることが好ましい。上記充填剤のマイクロトラック法により測定した平均粒子径が１μｍ未満であると、粒子径が小さくなりすぎ、その形状が球形に近くなり、本発明の色素増感型太陽電池用封止剤の耐透湿性が不充分となることがある。上記充填剤のマイクロトラック法により測定した平均粒子径が５０μｍを超えると、本発明の色素増感型太陽電池用封止剤で充填剤同士が邪魔をしあって、均一に分散されず本発明の色素増感型太陽電池用封止剤の耐透湿性が低下することがある。上記充填剤のマイクロトラック法により測定した平均粒子径の好ましい上限は３０μｍである。【００４６】
上記充填剤は、表面未処理のもの、表面処理したもののいずれも使用することができる。上記表面処理した充填剤としては、例えば、メトキシ基化、トリメチルシリル基化、オクチルシリル基化、又は、シリコーンオイルで表面処理したもの等が挙げられる。これらの充填剤は、単独で用いられてもよく、２種以上が併用されてもよい。【００４７】
上記充填剤の含有量は特に限定されないが、上記カチオン重合性化合物１００重量部に対して、好ましい下限は０．３重量部、好ましい上限は１００重量部である。上記充填剤の含有量が０．３重量部未満であると、得られる色素増感型太陽電池用封止剤の耐透湿性や接着性を向上させたり、硬化収縮及び熱膨張率等を小さくさせたりする効果が充分に得られないことがある。上記充填剤の含有量が１００重量部を超えると、得られる色素増感型太陽電池用封止剤の硬化反応が遅くなりすぎることがある。上記充填剤の含有量のより好ましい上限は３重量部である。【００４８】
本発明の色素増感型太陽電池用封止剤は、更に、シランカップリング剤を含有することが好ましい。
上記シランカップリング剤を含有することにより、得られる色素増感型太陽電池用封止剤の高湿度環境下における接着性を向上させることができる。【００４９】
上記シランカップリング剤は特に限定されず、例えば、γ−アミノプロピルトリメトキシシラン、γ−メルカプトプロピルトリメトキシシラン、γ−グリシドキシプロピルトリメトキシシラン、γ−イソシアネートプロピルトリメトキシシラン等が挙げられる。これらのシランカップリング剤は単独で用いてもよいし、２種以上を併用してもよい。【００５０】
上記シランカップリング剤の含有量は特に限定されないが、上記カチオン重合性化合物１００重量部に対して、好ましい下限は０．３重量部、好ましい上限は１０重量部である。上記シランカップリング剤の含有量が０．３重量部未満であると、得られる色素増感型太陽電池用封止剤の耐透湿性や接着性、硬化収縮及び熱膨張率等を改善する効果が充分に得られないことがある。上記シランカップリング剤の含有量が１０重量部を超えると、得られる色素増感型太陽電池用封止剤の硬化反応が遅くなりすぎることがある。上記シランカップリング剤の含有量のより好ましい下限は０．５重量部、より好ましい上限は５重量部である。【００５１】
本発明の色素増感型太陽電池用封止剤は、更に、硬化遅延剤を含有することが好ましい。
上記硬化遅延剤は、上記カチオン重合性化合物の光カチオン重合反応を阻害する機能を有することから、得られる色素増感型太陽電池用封止剤は優れた光後硬化性を有するものとなって、光照射後の使用可能時間を任意に制御することができる。このことによって色素増感型太陽電池の基板として金属板等の遮光性基板を用いることができ、基板選択の自由度が大きくなる。【００５２】
上記硬化遅延剤は特に限定されず、例えば、エーテル骨格を有する化合物、水酸基を有する脂肪族炭化水素等が挙げられ、なかでも、上記カチオン重合性化合物の光カチオン重合反応を阻害する機能が優れることから、エーテル骨格を有する化合物が好適に用いられる。これらの硬化遅延剤は、単独で用いてもよいし、２種類以上を併用してもよい。【００５３】
上記エーテル骨格を有する化合物は特に限定されず、例えば、ポリアルキレンオキシド、クラウンエーテル、ポリアルキレンオキシド付加ビスフェノール誘導体等が挙げられる。【００５４】
上記ポリアルキレンオキシドは特に限定されず、例えば、ポリエチレングリコール、ポリプロピレングリコール、ポリオキシテトラメチレングリコール等が挙げられる。
これらのエーテル骨格を有する化合物は、単独で用いてもよく、２種類以上を併用してもよい。【００５５】
上記ポリアルキレンオキシドの末端は特に限定されず、水酸基であってもよいし、他の化合物によりエーテル化やエステル化されていてもよいし、エポキシ基等の官能基であってもよい。なかでも、上記カチオン重合性化合物との反応性を有することから、上記ポリアルキレンオキシドの末端は水酸基又はエポキシ基であることが好適である。【００５６】
上記クラウンエーテルは特に限定されず、例えば、１８−クラウン−６、１５−クラウン−５、１２−クラウン−４等が挙げられる。【００５７】
上記ポリアルキレンオキシド付加ビスフェノール誘導体は特に限定されないが、末端に水酸基又はエポキシ基を有する化合物が好適である。上記ポリアルキレンオキシド付加ビスフェノール誘導体のうち市販されているものとしては特に限定されず、例えば、新日本理化社製の商品名「リカレジンＢＰＯ−２０Ｅ」、「リカレジンＢＥＯ−６０Ｅ」、「リカレジンＰＯ−２０」等の「リカレジン」シリーズ等が挙げられる。【００５８】
上記水酸基を有する脂肪族炭化水素は特に限定されず、例えば、グリセリンやペンタエリスリトール等の多官能水酸基含有化合物等が挙げられる。これらの水酸基を有する脂肪族炭化水素は、単独で用いてもよく、２種類以上を併用してもよい。【００５９】
上記硬化遅延剤の含有量は、要求される光照射後の使用可能時間に対応して適宜設定することができ、特に限定されないが、上記カチオン重合性化合物１００重量部に対し、好ましい下限が０．１重量部、好ましい上限が１０重量部である。上記硬化遅延剤の含有量が０．１重量部未満であると、得られる色素増感型太陽電池用封止剤の使用可能時間が不充分となることがある。上記硬化遅延剤の含有量が１０重量部を超えると、得られる色素増感型太陽電池用封止剤の硬化反応が遅くなりすぎることがある。上記硬化遅延剤の含有量のより好ましい下限は０．３重量部、より好ましい上限は５重量部である。【００６０】
本発明の色素増感型太陽電池用封止剤は、更に、光増感剤を含有することが好ましい。上記光増感剤は、上記光カチオン重合開始剤の重合開始効率をより向上させて、本発明の色素増感型太陽電池用封止剤の硬化反応をより促進させる役割を有する。【００６１】
上記光増感剤は特に限定されず、例えば、２，２−ジメトキシ−１，２−ジフェニルエタン−１−オン、ベンゾフェノン、２，４−ジクロロベンゾフェノン、ｏ−ベンゾイル安息香酸メチル、４，４’−ビス（ジメチルアミノ）ベンゾフェノン、４−ベンゾイル−４’メチルジフェニルサルファイド、チオキサントン系化合物等が挙げられる。【００６２】
上記光増感剤の含有量は特に限定されないが、上記光カチオン重合性化合物１００重量部に対して、好ましい下限は０．０３重量部、好ましい上限は２重量部である。上記光増感剤の含有量が０．０３重量部未満であると、増感効果が充分に得られないことがある。上記光増感剤の含有量が２重量部を超えると、吸収が大きくなりすぎて深部まで光が伝わらないことがある。上記光増感剤の含有量のより好ましい下限は０．０５重量部、より好ましい上限は１重量部である。【００６３】
本発明の色素増感型太陽電池用封止剤は、更に、シリコーン系消泡剤、フッ素系消泡剤、酸化防止剤、光安定剤等の、色素増感型太陽電池用封止剤に用いられる添加剤を含有してもよい。【００６４】
本発明の色素増感型太陽電池用封止剤を製造する方法は特に限定されず、例えば、ホモディスパー、ホモミキサー、万能ミキサー、プラネタリウムミキサー、ニーダー、３本ロール等の混合機を用いて、上記カチオン重合性化合物、上記光カチオン重合開始剤、及び、必要に応じて添加する添加剤を混合する方法等が挙げられる。【００６５】
本発明の色素増感型太陽電池用封止剤の粘度は特に限定されないが、好ましい下限は１００ｍＰａ・ｓ、好ましい上限は５００Ｐａ・ｓである。上記粘度が１００ｍＰａ・ｓ未満であると、塗工した色素増感型太陽電池用封止剤が形状を維持できなくなることがある。上記粘度が５００Ｐａ・ｓを超えると、均一に塗工できないことがある。上記粘度のより好ましい下限は５００ｍＰａ・ｓ、より好ましい上限は３００Ｐａ・ｓである。【００６６】
本発明の色素増感型太陽電池用封止剤を基板等に塗工した後、光を照射することにより硬化反応が進行し、基板等の接着及び電解液の封入を行うことができる。【００６７】
本発明の色素増感型太陽電池用封止剤を塗工する方法は特に限定されず、例えば、ディスペンサー、ロールコーター、ダイコーター等の塗工機やスクリーン印刷機等の印刷機を用いて行うことができる。【００６８】
本発明の色素増感型太陽電池用封止剤に光を照射するための光源は特に限定されず、例えば、低圧水銀灯、中圧水銀灯、高圧水銀灯、超高圧水銀灯、エキシマレーザ、ケミカルランプ、ブラックライトランプ、マイクロウェーブ励起水銀灯、メタルハライドランプ、ナトリウムランプ、ハロゲンランプ、キセノンランプ、蛍光灯、太陽光、電子線照射装置等が挙げられる。これらの光源は、単独で用いられてもよく、２種以上が併用されてもよい。これらの光源の選択に際しては、上記カチオン重合開始剤の吸収波長に合わせて適宜選択される。【００６９】
上記色素増感型太陽電池用封止剤に照射する光の波長は特に限定されないが、好ましい下限は２５０ｎｍ、好ましい上限は４５０ｎｍである。上記光の波長が２５０ｎｍ未満であると、樹脂等の分解が起きることがある。上記光の波長が４５０ｎｍを超えると、開始剤の活性化に必要なエネルギーが充分に得られないことがある。上記光の波長のより好ましい下限は３００ｎｍ、より好ましい上限は４００ｎｍである。【００７０】
上記色素増感型太陽電池用封止剤に照射する光の積算光量は特に限定されないが、好ましい下限は１００ｍＪ／ｃｍ２、好ましい上限は１００００ｍＪ／ｃｍ２である。上記積算光量が１００ｍＪ／ｃｍ２未満であると、上記色素増感型太陽電池用封止剤が充分に硬化しないことがある。上記積算光量が１００００ｍＪ／ｃｍ２を超えても、それ以上は硬化に寄与せず、封止剤や他の部材の劣化につながるおそれがある。上記積算光量のより好ましい下限は３００ｍＪ／ｃｍ２、より好ましい上限は６０００ｍＪ／ｃｍ２である。
上記光源の上記色素増感型太陽電池用封止剤への照射手順は特に限定されず、例えば、各種光源の同時照射、時間差をおいての逐次照射、同時照射と逐次照射との組み合わせ照射等が挙げられる。【００７１】
本発明の色素増感型太陽電池用封止剤の硬化に際しては、上記カチオン重合性化合物等の光カチオン重合をより促進して、硬化時間をより短縮するために、光照射と同時又は光照射後に加熱を行ってもよい。上記加熱を行う場合の加熱温度は特に限定されないが、５０〜１００℃程度であることが好ましい。【００７２】
本発明の色素増感型太陽電池用封止剤の硬化物のガラス転移温度は特に限定されないが、好ましい下限は８０℃である。上記ガラス転移温度が８０℃未満であると、色素増感型太陽電池の温度が上昇した際、色素増感型太陽電池用封止剤が軟化して電解液が透過しやすくなったり、接着力が弱くなったりすることがある。【００７３】
本発明の色素増感型太陽電池用封止剤を用いて色素増感型太陽電池基板を貼り合せる方法としては、色素増感型太陽電池用封止剤を少なくとも一方の基板に塗布し、もう一方の基板を貼り合せ後、光を照射して硬化する方法等が挙げられる。【００７４】
また、本発明の色素増感型太陽電池用封止剤が硬化遅延剤を含有する場合は、光を照射した後、色素増感型太陽電池用封止剤が硬化するまでの間に基板同士を貼り合わせて接着してもよい。具体的には、本発明の色素増感型太陽電池用封止剤を少なくとも一方の基板に塗布し、塗布した色素増感型太陽電池用封止剤に光を照射した後、他方の基板を貼り合わせ、加熱して色素増感型太陽電池用封止剤を硬化させる方法、又は、本発明の色素増感型太陽電池用封止剤に光を照射した後、この色素増感型太陽電池用封止剤を少なくとも一方の基板に塗布した後、他方の基板を貼り合わせ、加熱して色素増感型太陽電池用封止剤を硬化させて接着することができる。【００７５】
このように本発明の色素増感型太陽電池用封止剤が硬化遅延剤を含む場合は、基板を介して光を照射する必要がなく、双方の基板が光不透過性であっても、支障なく接着することができる。また、基板上の色素等が光の影響を受けて劣化することを防止できる。【００７６】
本発明の色素増感型太陽電池用封止剤を用いてなる色素増感型太陽電池もまた、本発明の１つである。
本発明の色素増感型太陽電池は、本発明の色素増感型太陽電池用封止剤を用いているため、ヨウ素を含むレドックス系電解液を用いても耐久性に優れる。
【発明の効果】
【００７７】
本発明によれば、封止性と耐ヨウ素染色性とに優れる色素増感型太陽電池用封止剤、及び、該色素増感型太陽電池用封止剤を用いてなる色素増感型太陽電池を提供することができる。
【図面の簡単な説明】
【００７８】
【図１】色素増感型太陽電池の構成を示す模式図である。
【発明を実施するための形態】
【００７９】
以下に実施例を挙げて本発明の態様を更に詳しく説明するが、本発明はこれら実施例にのみ限定されるものではない。
【００８０】
（実施例１）
カチオン重合性化合物として、ジ｛１−エチル（３−オキセタニル）｝メチルエーテル（東亞合成社製、「アロンオキセタンＯＸＴ−２２１」）５０重量部、及び、水素化ビスフェノールＡ型エポキシ樹脂（ジャパンエポキシレジン社製、「ＹＸ−８０３４」）５０重量部と、光カチオン重合開始剤として（トリルクミル）ヨードニウムテトラキス（ペンタフルオロフェニル）ボレート（ローディア社製、「ＲＰ２０７４」）１重量部と、シランカップリング剤としてγ−グリシドキシプロピルトリメトキシシラン（信越シリコーン社製、「ＫＢＭ−４０３」）１重量部と、増感剤としてチオキサントン系化合物（日本化薬社製、「ＤＥＴＸ−Ｓ」）０．２重量部とをホモディスパー型攪拌混合機（特殊機化工業社製、「ホモディスパーＬ型」）を用い、攪拌速度３０００ｒｐｍで均一に攪拌混合して、色素増感型太陽電池用封止剤を作製した。
【００８１】
（実施例２）
充填剤としてタルク粒子（日本タルク社製「ミクロエースＳＧ−１００」、平均粒径が５．４μｍ、長径（ａ）と短径（ｂ）との比（ａ／ｂ）の平均値が１０、長径（ａ）と厚さ（ｃ）との比（ａ／ｃ）の平均値が２５）３０重量部を添加したこと以外は、実施例１と同様にして色素増感型太陽電池用封止剤を作製した。
【００８２】
（実施例３）
水素化ビスフェノールＡ型エポキシ樹脂５０重量部の代わりにジシクロペンタジエン型エポキシ樹脂（ＡＤＥＫＡ社製、「ＨＰ−４０８８」）５０重量部を用い、充填剤としてタルク粒子３０重量部を添加したこと以外は、実施例１と同様にして色素増感型太陽電池用封止剤を作製した。
【００８３】
（実施例４）
ジ｛１−エチル（３−オキセタニル）｝メチルエーテルの配合量を８０重量部、水素化ビスフェノールＡ型エポキシ樹脂の配合量を２０重量部とし、充填剤としてタルク粒子３０重量部を添加したこと以外は、実施例１と同様にして色素増感型太陽電池用封止剤を作製した。
【００８４】
（実施例５）
ジ｛１−エチル（３−オキセタニル）｝メチルエーテルの配合量を２０重量部、水素化ビスフェノールＡ型エポキシ樹脂の配合量を８０重量部とし、充填剤としてタルク粒子３０重量部を添加したこと以外は、実施例１と同様にして色素増感型太陽電池用封止剤を作製した。
【００８５】
（実施例６）
ジ｛１−エチル（３−オキセタニル）｝メチルエーテルの配合量を２０重量部、水素化ビスフェノールＡ型エポキシ樹脂の配合量を６０重量部、オキセタンシリケート（東亞合成社製、「ＯＸ−ＳＣ」）の配合量を２０重量部とし、充填剤としてタルク粒子３０重量部を添加したこと以外は、実施例１と同様にして色素増感型太陽電池用封止剤を作製した。
【００８６】
（実施例７）
硬化遅延剤として１８−クラウン−６（和光純薬社製）１重量部を添加し、充填剤としてタルク粒子３０重量部を添加したこと以外は、実施例１と同様にして色素増感型太陽電池用封止剤を作製した。
【００８７】
（実施例８）
水素化ビスフェノールＡ型エポキシ樹脂の配合量を４０重量部とし、更に、３−エチル−３−ヒドロキシメチルオキセタン１０重量部を添加したこと以外は、実施例２と同様にして色素増感型太陽電池用封止剤を作製した。
【００８８】
（実施例９）
充填剤として板状マイカ（山口雲母工業社製「ＳＪ−００５」、平均粒径が５μｍ、（ａ／ｂ）の平均値が５、（ａ／ｃ）の平均値が６０）３０重量部を添加したこと以外は、実施例１と同様にして色素増感型太陽電池用封止剤を作製した。
【００８９】
（実施例１０）
充填剤として球状シリカ粒子（トクヤマ社製「ファインシールＸ−４５」、平均粒径が４．５μｍ）３０重量部を添加したこと以外は、実施例１と同様にして色素増感型太陽電池用封止剤を作製した。
【００９０】
（実施例１１）
増感剤としてチオキサントン系化合物（日本化薬社製、「ＤＥＴＸ−Ｓ」）０．２重量部を使用しないこととし、更に、充填剤としてタルク粒子３０重量部を添加したこと以外は、実施例１と同様にして色素増感型太陽電池用封止剤を作製した。
【００９１】
（比較例１）
ジ｛１−エチル（３−オキセタニル）｝メチルエーテルの配合量を１０重量部、水素化ビスフェノールＡ型エポキシ樹脂の配合量を９０重量部とし、充填剤としてタルク粒子３０重量部を添加したこと以外は、実施例１と同様にして色素増感型太陽電池用封止剤を作製した。
【００９２】
（比較例２）
ジ｛１−エチル（３−オキセタニル）｝メチルエーテルの配合量を９０重量部、水素化ビスフェノールＡ型エポキシ樹脂の配合量を１０重量部とし、充填剤としてタルク粒子３０重量部を添加したこと以外は、実施例１と同様にして色素増感型太陽電池用封止剤を作製した。
【００９３】
（比較例３）
ジ｛１−エチル（３−オキセタニル）｝メチルエーテル５０重量部の代わりにジシクロペンタジエン型エポキシ樹脂５０重量部を用い、充填剤としてタルク粒子３０重量部を添加したこと以外は、実施例１と同様にして色素増感型太陽電池用封止剤を作製した。
【００９４】
（比較例４）
ジ｛１−エチル（３−オキセタニル）｝メチルエーテル５０重量部の代わりにオキセタンシリケート５０重量部を用い、充填剤としてタルク粒子３０重量部を添加したこと以外は、実施例１と同様にして色素増感型太陽電池用封止剤を作製した。
【００９５】
（比較例５）
ジ｛１−エチル（３−オキセタニル）｝メチルエーテル５０重量部の代わりにテトラメチレングリコールジグリシジルエーテル３０重量部を用い、水素化ビスフェノールＡ型エポキシ樹脂の配合量を７０重量部とし、充填剤としてタルク粒子３０重量部を添加したこと以外は、実施例１と同様にして色素増感型太陽電池用封止剤を作製した。
【００９６】
（比較例６）
ジ｛１−エチル（３−オキセタニル）｝メチルエーテル５０重量部及び水素化ビスフェノールＡ型エポキシ樹脂５０重量部の代わりにビスフェノールＡ型エポキシ樹脂（ジャパンエポキシレジン社製、「エピコート８２８」）１００重量部を用い、充填剤としてタルク粒子３０重量部を添加したこと以外は、実施例１と同様にして色素増感型太陽電池用封止剤を作製した。
【００９７】
（比較例７）
ジ｛１−エチル（３−オキセタニル）｝メチルエーテル５０重量部及び水素化ビスフェノールＡ型エポキシ樹脂５０重量部の代わりに、水素化ビスフェノールＡ型エポキシ樹脂（ジャパンエポキシレジン社製、「ＹＸ−８０３４」）５０重量部、１，４−ビス｛［（３−エチル−３−オキセタニル）メトキシ］メチル｝ベンゼン（東亜合成社製、「ＸＤＯ」）５０重量部を用い、充填剤としてタルク粒子３０重量部を添加したこと以外は、実施例１と同様にして色素増感型太陽電池用封止剤を作製した。
【００９８】
＜評価＞
実施例及び比較例で得られた色素増感型太陽電池用封止剤について以下の評価を行った。結果を表１、２に示した。
【００９９】
（１）耐ヨウ素染色性
実施例、比較例において得られた色素増感型太陽電池用封止剤を、ベーカー式アプリケーターを用いてＰＥＴフィルム上に塗布した。その後、高圧水銀灯にて３６５ｎｍ、３０００ｍＪ／ｃｍ２の紫外線を照射した後、８０℃にて３０分加熱し、色素増感型太陽電池用封止剤の硬化物層を有するフィルムを得た。
得られた色素増感型太陽電池用封止剤の硬化物層を有するフィルム１ｇを０．０５ｍｏｌ％ヨウ素の３−メトキシプロピオニトリルに浸漬し、８５℃のオーブンで２４時間加熱し、ヨウ素が色素増感型太陽電池用封止剤の硬化物に染み込むことによる色の変化を目視にて観察し、色の変化がほとんど無い場合を「◎」、僅かに着色する場合を「○」、薄く茶色に変色した場合を「△」、濃く茶色に変色した場合を「×」と評価した。
【０１００】
（２）封止性
実施例、比較例において得られた色素増感型太陽電池用封止剤を、ディスペンサーを用いてガラス基板の開口部を除いた周辺部分に塗布し、その後透明導電電極膜を有するもう一方のガラス基板と、透明導電電極膜を内側にした状態で対向して貼り合せ、３６５ｎｍ、３０００ｍＪ／ｃｍ２の紫外線を照射し、８０℃で３０分加熱して周辺シールを行なった。実施例７のみ、得られた色素増感型太陽電池用封止剤を、ディスペンサーを用いてガラス基板の開口部を除いた周辺部分に塗布し、３６５ｎｍ、１５００ｍＪ／ｃｍ２の紫外線を照射し、その後透明導電電極膜を有するもう一方のガラス基板と、透明導電電極膜を内側にした状態で対向して貼り合せ、８０℃で３０分加熱することにより、後硬化による周辺シールを行なった。その後、周辺シールの開口部より、電解液として０．０５ｍｏｌ％ヨウ素の３−メトキシプロピオニトリル溶液を注入し、開口部より封口剤としてフォトレックＡ−７８３（積水化学社製）を注入して３６５ｎｍの紫外線を照射（３０００ｍＪ／ｃｍ２  ）して封口剤を硬化させて封止し、色素増感型太陽電池を組み立てた。得られた色素増感型太陽電池について以下の２種類の耐久性試験を行い、封止性を評価した。
【０１０１】
（耐久性試験１）
得られた色素増感型太陽電池を８５℃のオーブンで５００時間加熱し、加熱前の電解液の重量に対する加熱後の電解液の重量の割合を表１、２に示した。
【０１０２】
（耐久性試験２）
得られた色素増感型太陽電池を温度８５℃、相対湿度８５％の恒温恒湿オーブンで５００時間加熱し、加熱前の電解液の重量に対する加熱後の電解液の重量の割合を表１、２に示した。なお、本試験における重量の増加は、電解液が吸湿したことを意味する。
【０１０３】
【表１】
2010095692.tif 000007
【０１０４】
【表２】
2010095692.tif 000008
【産業上の利用可能性】
【０１０５】
本発明によれば、封止性と耐ヨウ素染色性とに優れる色素増感型太陽電池用封止剤、及び、該色素増感型太陽電池用封止剤を用いてなる色素増感型太陽電池を提供することができる。
【符号の説明】
【０１０６】
１，１’  ガラス基板
２，２’  透明電極層
３  半導体層
４  光増感色素
５  電解液
６  白金蒸着膜
７  封止剤
８  封口剤
９  薄片ガラス
【図１】
2010095692.tif 000010
【手続補正書】
【提出日】平成24年1月5日(2012.1.5)
【手続補正１】
【補正対象書類名】特許請求の範囲
【補正対象項目名】全文
【補正方法】変更
【補正の内容】
【特許請求の範囲】
【請求項１】
カチオン重合性化合物と光カチオン重合開始剤とを含有する色素増感型太陽電池用封止剤であって、
前記カチオン重合性化合物１００重量部中に、主鎖にエーテル構造を有し、かつ、分子内にオキセタニル基を２官能以上有する飽和炭化水素化合物として、下記一般式（１）で示される構造においてＲが水素、ｎが１であるジ｛１−エチル（３−オキセタニル）｝メチルエーテルを２０〜８０重量部含有する
ことを特徴とする色素増感型太陽電池用封止剤。
【化１】
2010095692.tif 000011
【請求項２】
カチオン重合性化合物は、更に繰り返し単位内に飽和多環状炭化水素基又は２個以上のシクロヘキシル基を有するエポキシ化合物を含有することを特徴とする請求項１記載の色素増感型太陽電池用封止剤。
【請求項３】
カチオン重合性化合物は、更に水酸基を有するエポキシ化合物又は水酸基を有するオキセタン化合物を含有することを特徴とする請求項１又は２記載の色素増感型太陽電池用封止剤。
【請求項４】
カチオン重合性化合物は、更にシリコーン骨格を有するエポキシ化合物又はシリコーン骨格を有するオキセタン化合物を含有することを特徴とする請求項１、２又は３記載の色素増感型太陽電池用封止剤。
【請求項５】
充填剤を含有することを特徴とする請求項１、２、３又は４記載の色素増感型太陽電池用封止剤。
【請求項６】
充填剤は、平板状の無機粉体であることを特徴とする請求項５記載の色素増感型太陽電池用封止剤。
【請求項７】
シランカップリング剤を含有することを特徴とする請求項１、２、３、４、５又は６記載の色素増感型太陽電池用封止剤。
【請求項８】
硬化遅延剤を含有することを特徴とする請求項１、２、３、４、５、６又は７記載の色素増感型太陽電池用封止剤。
【請求項９】
請求項１、２、３、４、５、６、７又は８記載の色素増感型太陽電池用封止剤を用いてなることを特徴とする色素増感型太陽電池。
【国際調査報告】
2010095692.tif 000012
2010095692.tif 000013
2010095692.tif 000014
2010095692.tif 000015
2010095692.tif 000016